FR 2752536 A1 19980227 FR 9610444 A 19960826 PROCEDE DE REVETEMENT D'UN CLAVIER La présente invention concerne un procédé pour revêtir un clavier, plus particulièrement, un procédé qui rend un clavier plus durable, plus solide, et le dote d'une excellente résistance à l'usure. Le clavier de l'ordinateur et des équipements bureautiques classiques est en caoutchouc silicone. Le caoutchouc silicone a une mauvaise résistance à l'usure de par ses propriétés physiques. Par ailleurs, ce caoutchouc silicone donne à l'utilisateur une piètre sensation au toucher. L'objet de la présente invention est de fournir un procédé de revêtement qui applique une couche de matériau PU au clavier qui, en retour, lui confère une qualité similaire à celle du plastique. De plus, le clavier ainsi fabriqué a une excellente résistance à l'usure et sensation au toucher. Le procédé selon la présente invention comprend les étapes suivantes: 1) Préparation et réalisation classique du clavier; 2) Application d'une couche d'apprêt (primer) sur le clavier; 3) Durcissement et solidification dudit apprêt; 4) Application d'une couche de polyuréthanne (PU); et ) Durcissement de ladite couche de polyuréthanne (PU). Dans le procédé décrit ci-dessus, le clavier est en caoutchouc silicone. Un apprêt est d'abord appliquée sur la surface supérieure dudit clavier, l'apprêt utilisé ici est un composé de silane qui est un polymère de silane organofonctionnel comprenant soufre, méthacryloxy, amino et isocyanato. Cet apprêt a un excellent pouvoir cohésif vis-à-vis du polyuréthanne (PU). Le polyuréthanne est un composé issu du mélange d'un agent principal contenant un radical -OH et d'un autre agent contenant un radical -NCO dans un rapport prédéterminé. Quand le clavier est revêtu avec ledit apprêt, le clavier revêtu est durci à 100-150 degrés Celsius pendant cinq à quinze (5-15) minutes. Après quoi, une couche de PU est appliquée dessus et durcie à 100-180 degrés Celsius pendant deux à quatre (2-4) heures. Le clavier obtenu présente les avantages suivants: 1. Excellente qualité, comparable à celle du plastique; 2. Résistance à l'usure élevée; 3. Excellent résistance aux produits chimiques; et 4. Excellente sensation au toucher. Exemple 1. Le clavier fabriqué selon le procédé classique est revêtu avec un apprêt qui est un composé silane contenant soufre, méthacryloxy, amino et isocyanato. Après quoi, le produit semi-fini obtenu est durci à 120 degrés Celsius pendant environ 10 minutes. Puis une couche de PU est appliquée sur l'apprêt. Après quoi, la couche de PU est durcie à 100-180 degrés Celsius pendant environ trois (3) heures. Exemple 2. Le clavier fabriqué selon le procédé classique est revêtu avec un apprêt qui est composé silane contenant soufre, méthacryloxy, amino et isocyanato. Après quoi, le produit semi-fini obtenu est durci à température ambiante pendant environ six (6) heures. Puis une couche de PU est appliquée sur l'apprêt. Après quoi, la couche de PU est durcie à 100-180 degrés Celsius pendant environ trois (3) heures. 3 2752536 REVENDICATION 1. Procédé de revêtement d'un clavier, comprenant les étapes suivantes: 1) application d'une couche d'apprêt (primer) qui est un composé de silane qui contient soufre, méthacryloxy, amino, isocyanato, puis durcissement de ladite couche de base à 100- degrés Celsius; et 2) application d'une couche de polyuréthanne (PU) au dit apprêt et durcissement de ladite couche de PU à 100-180 degrés Celsius.